СТЕКЛО
GLASS

Изобретение относится к области технологии силикатов, а именно к составам стекла для изготовления посуды, сувениров, ваз, пепельниц и т.д.
2
2
3
2
3
2
2
2
3
Известно стекло, содержащее, мас.%: SiO 55,0; CaO 3,0; MgO 2,0; AlO 2,0; BO 6,0; NaO 12,0; MnO 18,0; CrO 2,0 [1].
Задача изобретения состоит в повышении водостойкости стекла.
2
2
3
2
3
2
2
2
3
2
2
3
2
3
2
2
2
3
Технический результат достигается тем, что в стекле, содержащем SiO, CaO, MgO, AlO, BO, NaO, MnO, CrO, компоненты находятся при следующем соотношении, мас.%: SiO 51,6-53,6; CaO 2,0-2,6; MgO 2,0-2,6; AlO 16,0-17,6; BO 4,0-4,4; NaO 4,0-4,4; MnO 14,0-16,0; CrO 2,4-2,8.
В таблице приведены составы стекла.
Таблица
Компоненты
Состав, мас.%
1
2
3
SiO<sub>2</sub>
51,6
52,6
53,6
CaO
2,0
2,3
2,6
MgO
2,0
2,3
2,6
Al<sub>2</sub>O<sub>3</sub>
17,6
16,8
16,
B<sub>2</sub>O<sub>3</sub>
4,0
4,2
4,4
Na<sub>2</sub>O
4,0
4,2
4,4
MnO<sub>2</sub>
16,0
15,0
14,0
Cr<sub>2</sub>O<sub>3</sub>
2,8
2,6
2,4
Водостойкость, гидролитический класс
III
III
III
Варку стекла осуществляют при температуре 1450-1480°C.
Источники информации
1. SE 142972, 1951.